(57)【要約】      （修正有）【課題】シンチレータ組成物の提供。【解決手段】アルカリ土類金属及び鉛からなる群から選択される１種以上の元素と１種以上のハロゲン化ランタニドを含むマトリックス材料、及びセリウム、プラセオジウム又はこれらの混合物を含むマトリックス材料用賦活剤とからなるシンチレータ組成物。賦活剤は、賦活剤とマトリックス材料の総モル数を基準にして、約０．１〜２０モル％の量で存在する。該シンチレータ組成物は、高エネルギー放射線を検出するための放射線検出器のシンチレータとして用いられる。【選択図】図１
2007327055.tif 000002
【特許請求の範囲】
【請求項１】
以下の成分（ａ）、（ｂ）及びそれらの反応生成物を含んでなるシンチレータ組成物。
（ａ）（ｉ）アルカリ土類金属及び鉛からなる群から選択される１種以上の元素と（ｉｉ）１種以上のハロゲン化ランタニドとを含むマトリックス材料、及び
（ｂ）セリウム、プラセオジム又はセリウムとプラセオジムの混合物を含むマトリックス材料用賦活剤。
【請求項２】
成分ａ（ｉ）が２種以上のアルカリ土類金属を含む、請求項１記載のシンチレータ組成物。
【請求項３】
成分ａ（ｉ）が鉛と１種以上のアルカリ土類金属とを含む、請求項１記載のシンチレータ組成物。
【請求項４】
前記賦活剤が、賦活剤とマトリクス材料の総モル数を基準にして、約０．１モル％〜約２０モル％の量で存在する、請求項１記載のシンチレータ組成物。
【請求項５】
前記マトリクス材料が式βＬｎＸ５（式中、βはアルカリ土類金属及び鉛からなる群から選択される１種以上の元素であり、Ｌｎは１種以上のランタニド元素であり、Ｘは臭素、塩素、ヨウ素及びそれらの組合せからなる群から選択される。）の化合物を含む、請求項１記載のシンチレータ組成物。
【請求項６】
前記マトリクス材料は、式β２ＬｎＸ７（式中、βはアルカリ土類金属及び鉛からなる群から選択される１種以上の元素であり、Ｌｎは１種以上のランタニド元素であり、Ｘは臭素、塩素、ヨウ素及びそれらの組合せからなる群から選択される。）の化合物を含む、請求項１記載のシンチレータ組成物。
【請求項７】
ビスマスをさらに含む、請求項１記載のシンチレータ組成物。
【請求項８】
前記マトリクス材料が、アルカリ金属及びタリウムの群から選択される１種以上の元素をさらに含む、請求項１記載のシンチレータ組成物。
【請求項９】
ビスマスをさらに含む、請求項８記載のシンチレータ組成物。
【請求項１０】
高エネルギー放射線を検出するための放射線検出器であって、
（Ａ）以下の成分（ａ）、（ｂ）及びそれらの反応生成物を含んでなる結晶シンチレータ
（ａ）（ｉ）アルカリ土類金属及び鉛からなる群から選択される１種以上の元素と（ｉｉ）１種以上のハロゲン化ランタニドとを含むマトリックス材料、及び
（ｂ）セリウム、プラセオジム又はセリウムとプラセオジムの混合物を含むマトリックス材料用賦活剤、並びに
（Ｂ）シンチレータで発生した光パルスの放出に応答して電気信号を発生することができるようにシンチレータと光学的に結合した光検出器
を備える放射線検出器。
【請求項１１】
前記光検出器が、光電子増倍管、光ダイオード、ＣＣＤセンサ及びイメージインテンシファイアからなる群から選択される１以上のデバイスである、請求項１０記載の放射線検出器。
【請求項１２】
検層工具と動作可能に接続された、請求項１０記載の放射線検出器。
【請求項１３】
核医学用機器と動作可能に接続された、請求項１０記載の放射線検出器。
【請求項１４】
前記核医学用機器が陽電子放射断層撮影（ＰＥＴ）装置を備える、請求項１３記載の放射線検出器。
【請求項１５】
貨物コンテナ内の放射性材料の存在を検出するためのデバイスと動作可能に接続された、請求項１０記載の放射線検出器。
【請求項１６】
シンチレーション検出器での高エネルギー放射線の検出方法であって、
（Ａ）シンチレータ結晶で放射線を受けて、放射線に特有の光子を発生させる段階と、
（Ｂ）シンチレータ結晶と結合した光子検出器で光子を検出する段階と
を含み、上記シンチレータ結晶が以下の成分（ａ）、（ｂ）及びそれらの反応生成物を含んでなる、方法。
（ａ）（ｉ）アルカリ土類金属及び鉛からなる群から選択される１種以上の元素と（ｉｉ）１種以上のハロゲン化ランタニドとを含むマトリックス材料、及び
（ｂ）セリウム、プラセオジム又はセリウムとプラセオジムの混合物を含むマトリックス材料用賦活剤。
【発明の詳細な説明】
【技術分野】
【０００１】
本明細書の概括的紹介として、本発明は、ルミネッセンス材料、例えば電離放射線の検出に用いられる材料に関する。ある特定の実施形態では、本発明は、ガンマ線及びＸ線の検出に特に有用なシンチレータ組成物（及び関連デバイス）に関する。
【背景技術】
【０００２】
高エネルギー放射線の検出技術は種々知られている。その多くはシンチレータ材料を用いるものである。固体シンチレータはガンマ線、Ｘ線、宇宙線及びエネルギーレベルが約１ｋｅＶを超える粒子線の放射線検出器の部品として広く用いられている。シンチレータ結晶は光検出手段つまり光検出器と結合している。放射性核種源からの光子が結晶に当たると、結晶は光を発する。光検出器は受け取った光パルスの数とその強度に比例して電気信号を発生する。
【０００３】
シンチレータ結晶は、化学、物理、地質学及び医学用途に有用であることが判明している。用途の具体例として、陽電子放射断層撮影（ＰＥＴ）装置、石油ガス探査用の検層及び様々なデジタル画像用途が挙げられる。シンチレータは、セキュリティ機器用の検出器（例えば、貨物コンテナ内の放射性材料の存在を示すことができる放射線源の検出器）での用途についても検討されている。
【０００４】
シンチレータの具体的組成は機器性能に決定的な重要性をもつ。シンチレータはＸ線及びガンマ線励起に応答性でなければならない。さらに、シンチレータは放射線検出能を高める幾つかの特性を有しているべきである。例えば、ほとんどのシンチレータ材料は高い光出力、短い減衰時間、低減した残光、高い「阻止能」及び妥当なエネルギー分解能の１以上の特性を有していなければならない。（後述の通り、シンチレータの使用態様によっては、他の特性も極めて重要となることがある。）。
【０００５】
これらの特性の大半又はすべてを有する様々なシンチレータ材料が長年使用されている。例として、タリウム賦活ヨウ化ナトリウム（ＮａＩ（Ｔｌ））、ゲルマン酸ビスマス（ＢＧＯ）、セリウムドープオルトケイ酸ガドリニウム（ＧＳＯ）、セリウムドープオルトケイ酸ルテチウム（ＬＳＯ）及びセリウム賦活ハロゲン化ランタニド化合物が挙げられる。これらの各材料は。ある種の用途に非常に適した特性を有している。しかし、これらの多くは幾つかの短所も有する。共通した問題は、光収率が低いこと、物理的に弱いこと、大型で高品質の単結晶を製造できないことである。その他の短所も存在する。例えば、タリウム賦活材料は吸湿性が高く、しかも強くて長い残光を生じるが、かかる残光はシンチレータ機能を妨害しかねない。さらに、ＢＧＯ材料は減衰時間が遅いことが多い。一方、ＬＳＯ材料は高価であり、放射性ルテチウム同位体を含んでいることもあるが、これもシンチレータ機能を妨害しかねない。
【０００６】
一般に、放射線検出器に最適なシンチレータ組成物を得ようとする者は、上述の様々な特性を検討すれば特定の機器に最適な組成を選択することができる。（一例として、検層用途のシンチレータ組成物は高温で機能できるものでなければならないが、ＰＥＴ機器用のシンチレータは高い阻止能を示さなければならないことが多い。）。しかし、放射線検出器が益々精巧化及び多様化するのに伴って、大半のシンチレータに要求される全体的性能は高度化し続けている。
【特許文献１】国際公開第０１／６０９４４号パンフレット
【特許文献２】国際公開第０１／６０９４５号パンフレット
【特許文献３】米国特許第６４３７３３６号明細書
【特許文献４】米国特許第６５８５９１３号明細書
【特許文献５】米国特許第６６２４４２０号明細書
【特許文献６】米国特許第５８６９８３６号明細書
【特許文献７】米国特許第６６２４４２２号明細書
【特許文献８】米国特許第５２１３７１２号明細書
【特許文献９】米国特許第５８８２５４７号明細書
【特許文献１０】米国特許第６３０２９５９号明細書
【特許文献１１】米国特許第５４３７３３６号明細書
【特許文献１２】米国特許出願公開第２００５／０１０４００２号明細書
【非特許文献１】Ｇ．Ｂｌａｓｓｅ  ｅｔ  ａｌ，  “Ｌｕｍｉｎｅｓｃｅｎｔ  Ｍａｔｅｒｉａｌｓ”，  Ｓｐｒｉｎｇｅｒ−Ｖｅｒｌａｇ（１９９４）
【非特許文献２】Ｊ．Ｃ．  Ｂｒｉｃｅ，  “Ｃｒｙｓｔａｌ  Ｇｒｏｗｔｈ  Ｐｒｏｃｅｓｓｅｓ”，  Ｂｌａｃｋｉｅ  ＆  Ｓｏｎ  Ｌｔｄ（１９８６）
【非特許文献３】“Ｅｎｃｙｃｌｏｐｅｄｉａ  Ａｍｅｒｉｃａｎａ”，  ｖｏｌ．８，  Ｇｒｏｌｉｅｒ  Ｉｎｃｏｒｐｏｒａｔｅｄ（１９８１），  ｐｐ．２８６−２９３
【発明の開示】
【発明が解決しようとする課題】
【０００７】
これらを考慮すれば、新規シンチレータ材料の発見に伴う利点は明らかである。かかる材料は優れた光出力を示すべきである。また、特にガンマ線の場合、比較的速い減衰時間と優れたエネルギー分解能のような１以上の特性を有するべきである。さらに、かかる材料は手頃なコスト及び妥当な結晶寸法で効率的に製造できるものであるべきである。
【課題を解決するための手段】
【０００８】
本発明の第一の実施形態は、以下の成分（ａ）、（ｂ）及びそれらの反応生成物を含んでなるシンチレータ組成物に関する。
（ａ）（ｉ）アルカリ土類金属及び鉛からなる群から選択される１種以上の元素と（ｉｉ）１種以上のハロゲン化ランタニドとを含むマトリックス材料、及び
（ｂ）セリウム、プラセオジム又はセリウムとプラセオジムの混合物を含むマトリックス材料用賦活剤。
【０００９】
別の実施形態は、高エネルギー放射線を検出するための放射線検出器に関する。この検出器は、本明細書に記載したシンチレータ結晶に光検出手段（例えば、光検出器）を動作可能に接続してなる。
【００１０】
シンチレーション検出器での高エネルギー放射線の検出方法がもう一つの実施形態をなす。この方法は、
（Ａ）本明細書に開示したシンチレータ結晶で放射線を受けて、放射線に特有の光子を発生させる段階と、
（Ｂ）シンチレータ結晶と結合した光子検出器で光子を検出する段階
とを含む。
【００１１】
本発明のその他の特徴及び利点は、本明細書の以下の記載から明らかとなろう。
【発明を実施するための最良の形態】
【００１２】
マトリクス材料の一成分である成分ａ（ｉ）は、アルカリ土類金属及び鉛からなる群から選択される１種以上の元素を含む。アルカリ土類金属は、マグネシウム、カルシウム、ストロンチウム又はバリウムである。（ある実施形態では、バリウムそのものが最も好ましいアルカリ土類金属である。）。さらに、２種以上のアルカリ土類金属の多種多様な組合せ（鉛と共に又は鉛なしで）も使用できる。ある実施形態では、バリウム、カルシウム又はバリウムとカルシウムの組合せが好ましい。他の実施形態では、３種類のアルカリ土類金属又は２種類のアルカリ土類金属と鉛との組合せ（例えばビスマスとストロンチウムと鉛）を使用できる。
【００１３】
マトリクス材料の成分ａ（ｉｉ）は、１種以上のハロゲン化ランタニド化合物を含む。ハロゲンは臭素、塩素又はヨウ素のいずれかである。各ハロゲンは単独で所定の用途に有用となり得る。臭素又は塩素が幾つかの実施形態で好ましいことが多い。しかし、他の実施形態では、ヨウ素が好ましい。（例えば、場合によっては、ヨウ素は非常に高い高出力特性を示す。）。
【００１４】
成分ａ（ｉｉ）のランタニドは、希土類元素、すなわちランタン、セリウム、プラセオジム、ネオジム、サマリウム、ユーロピウム、ガドリニウム、テルビウム、ジスプロシウム、ホルミウム、エルビウム、ツリウム、イッテルビウム及びルテチウムのいずれであってもよい。２種以上のランタニドの混合物でもよい。（当業者には明らかな通り、イットリウム及びスカンジウムは希土類と密接な関係にある。そこで、本明細書では、これら２種類の元素もランタニド族に属すとみなす。）。好ましいランタニドは、ランタン、イットリウム、ガドリニウム、ルテチウム、スカンジウム、プラセオジム及びそれらの混合物からなる群から選択される。特に好ましい実施形態では、ランタニドはランタンそのものである。
【００１５】
ハロゲン化ランタニドの非限定的な具体例を幾つか挙げると、塩化ルテチウム、臭化ルテチウム、ヨウ化ルテチウム、塩化イットリウム、臭化イットリウム、ヨウ化イットリウム、塩化ガドリニウム、臭化ガドリニウム、塩化プラセオジム、臭化プラセオジム及びこれらの混合物である。ある実施形態では、ハロゲン化ランタンが用いられ、例えば、ヨウ化ランタン（ＬａＩ３）、臭化ランタン（ＬａＢｒ３）、塩化ランタン（ＬａＣｌ３）及びそれらの混合物（例えば２種以上のハロゲン化ランタンの固溶体）が用いられる。
【００１６】
特定の実施形態でのある特定のシンチレータ群についても記載できる。例えば、シンチレータマトリクスは以下の式の化合物を含んでいてもよい。
【００１７】
βＬｎＸ５            （Ｉ）
又は
β２ＬｎＸ７          （ＩＩ）
式中、βはアルカリ土類金属及び鉛からなる群から選択される１種以上の元素であり、Ｌｎは１種以上のランタニド元素であり、Ｘは臭素、塩素、ヨウ素及びそれらの組合せからなる群から選択される。
【００１８】
式（Ｉ）の化合物の非限定的な具体例は、ＢａＧｄＣｌ５、ＢａＬａＣｌ５、ＢａＧｄＢｒ５、ＢａＬｕＣｌ５、ＰｂＧｄＣｌ５及びＣａＧｄＣｌ５である。
【００１９】
式（ＩＩ）の化合物の非限定的な具体例は、Ｂａ２ＹＣｌ７、Ｂａ２ＧｄＣｌ７、Ｂａ２ＬａＣｌ７、Ｂａ２ＬｕＣｌ７、Ｂａ２ＹＢｒ７、Ｂａ２ＹＩ７、Ｂａ２ＬａＢｒ７、Ｂａ２ＬａＩ７、Ｓｒ２ＹＣｌ７、ＢａＳｒＹＣｌ７、ＢａＳｒＬａＣｌ７、ＢａＳｒＬｕＣｌ７、ＢａＳｒＹＢｒ７、ＢａＳｒＬａＢｒ７、ＢａＳｒＬｕＢｒ７、Ｃａ２ＹＣｌ７、Ｃａ２ＹＢｒ７、Ｃａ２ＬａＣｌ７、Ｃａ２ＬｕＣｌ７、Ｐｂ２ＹＣｌ７、Ｐｂ２ＹＢｒ７、Ｐｂ２ＬａＣｌ７及びＰｂ２ＬｕＣｌ７である。
【００２０】
所定の用途に好ましいマトリクス材料を幾つか挙げると、Ｂａ２ＹＣｌ７、Ｂａ２ＧｄＣｌ７及びＢａ２ＬｕＣｌ７である。
【００２１】
ある実施形態では、マトリクス材料はさらにビスマスを含んでいてもよい。ビスマスが存在すると、阻止能などの様々な特性を向上させることができる。ビスマスが存在する場合、その量はある範囲で変更できる。通常、ビスマスは、ビスマス自体を含めたマトリクス材料の全モル重量（すなわち成分（ａ））の約１モル％〜約４０％の量で存在する。好ましい実施形態では、ビスマスの量は約５モル％〜約２０モル％である。（以下、他の成分について述べる通り、ビスマスは、マトリクス自体の一成分としてではなく、シンチレータ組成物の一部として記載できる。）。
【００２２】
本発明の他の実施形態では、マトリクス材料は、さらにアルカリ金属及びタリウムの群から選択される１種以上の元素を含む。アルカリ金属は、ナトリウム、カリウム、ルビジウム又はセシウムである。セシウムが時として最も好ましいアルカリ金属である。さらに、アルカリ金属の多種多様な組合せ（タリウムと共に又はタリウムなしで）も使用できる。非限定的な具体例は、セシウムとカリウムの組合せである。
【００２３】
これら実施形態のある特定のシンチレータ群も例示できる。例えば、場合によっては、シンチレータマトリクスは次式の化合物を含んでいてもよい。
【００２４】
ＡβＬｎＸ６          （ＩＩＩ）
式中、Ａは、アルカリ金属及びタリウムからなる群から選択される１種以上の元素であり、βは１種以上のアルカリ土類金属である。上記で説明した通り、Ｌｎは１種以上のランタニド元素であり、Ｘは１種以上のハロゲン元素である。幾つかの好ましい実施形態では、「Ａ」はナトリウム、セシウム又はナトリウムとセシウムの組合せである。セシウムが幾つかのシンチレータ組成物で特に有用である。
【００２５】
この種のマトリクス材料の非限定的な具体例は、ＮａＢａＬａＢｒ６、ＮａＢａＧｄＣｌ６、ＣｓＢａＬａＢｒ６、ＣｓＢａＧｄＣｌ６、ＮａＣａＬａＢｒ６、ＮａＣａＧｄＣｌ６、ＣｓＣａＬａＢｒ６、ＣｓＣａＧｄＣｌ６、ＮａＢａＬｕＢｒ６、ＮａＢａＬｕＣｌ６、ＣｓＢａＬｕＢｒ６及びＣｓＢａＬｕＣｌ６である。（上記の実施形態と同様に、これらの実施形態のマトリクス材料はさらにビスマスを例えば上記の量で含んでいてもよい。）。
【００２６】
式（ＩＩＩ）のものと類似したシンチレータ材料の特定の実施形態では、マトリクスは以下の式の化合物を含んでいてもよい。
【００２７】
（ＣｓｘＮａ１−ｘ）（ＢａｘＣａ１−ｘ）Ｌｎ（ＢｒｘＣｌ１−ｘ）６      （ＩＶ）
又は
（ＣｓｘＲｂ１−ｘ）（ＢａｘＣａ１−ｘ）Ｌｎ（ＢｒｘＣｌ１−ｘ）６      （Ｖ）
式中、Ｌｎは１種以上のランタニド化合物であり、各ｘは独立に０≦ｘ≦１である。
【００２８】
上述の通り、シンチレータ組成物は賦活剤も含んでいる。（賦活剤は「ドーパント」とも呼ばれる。）。好ましい賦活剤は、セリウム、プラセオジム及びセリウムとプラセオジムの混合物からなる群から選択される。発光効率及び減衰時間の点で、セリウムが最も好ましい賦活剤であることが多い。セリウムは通常はその３価のＣｅ３＋として用いられる。賦活剤は、例えば塩化セリウム又は臭化セリウムなどのハロゲン化物のような様々な形態で供給できる。
【００２９】
賦活剤の適量は、マトリックスに存在するハロゲンその他の元素などの様々な因子によって左右される。その他の因子としては、所望の発光特性及び減衰時間、並びにシンチレータを組み込む検出器の種類が挙げられる。通常、賦活剤は、賦活剤とマトリクス材料の総モル数を基準にして、約０．１モル％〜約２０モル％の量で用いられる。多くの好ましい実施形態では、賦活剤の量は約１モル％〜約１０モル％である。
【００３０】
本発明のシンチレータ組成物は、通常は、マトリクス材料成分及び賦活剤成分に関して記載される。ただし、これらの成分を組合せると、単一の均質混合組成物とみなすことができるが、依然として賦活剤及び成分の属性を保持している。そこで、例えば、アルカリ土類金属がバリウム、ランタニド化合物がイットリウム、ハロゲンが塩素、賦活剤がセリウムである例示的な組成物はＢａ２（Ｙ０．９８Ｃｅ０．０２）Ｃｌ７のように一つの化学式で表すことができる。
【００３１】
本明細書に記載したシンチレータ組成物は様々な形態で製造し、使用できる。大抵は、組成物は単結晶（すなわち単一の結晶）の形態である。単結晶シンチレーション結晶は透明となる傾向が高い。これらは高エネルギー放射線検出器、例えばガンマ線用検出器に特に有用である。シンチレータ組成物は、その最終用途によっては、他の形態でも使用できる。例えば、粉体の形態であってもよい。なお、上述の国際公開第０１／６０９４４号及び同第０１／６０９４５号（その開示内容は援用によって本明細書の内容の一部をなす。）に記載されているように、シンチレータ組成物は少量の不純物を含んでいてもよい。こうした不純物は通常は原料に由来し、通例シンチレータ組成物の約０．１重量％未満をなす。大抵は、不純物は組成物の約０．０１重量％未満をなす。組成物は寄生添加剤を含んでいてもよく、その体積百分率は通常約１％未満である。さらに、シンチレータ組成物には微量の他の材料を意図的に配合してもよい。
【００３２】
シンチレータ組成物の製造には様々な技術を用いることができる。（なお、組成物はこれらの技術による各種の反応生成物も含んでいることがある。）。通常、所望の材料を正確な比率で含む適当な粉体を最初に調製し、次いで焼成、型成形、焼結及び／又は熱間等方圧加圧のような作業を行う。粉体は、様々な形態の反応体（例えば、塩、ハロゲン化物又はそれらの混合物）の混合によって調製できる。場合によっては、個々の成分は結合した形態で用いられる。（それらは例えばそうした形態で市販されていることもある。）。例として、アルカリ金属及びアルカリ土類金属の各種ハロゲン化物を使用できる。非限定的な具体例としては、ヨウ化バリウム、塩化セシウム、臭化カリウム、臭化セシウム、ヨウ化セシウム、ヨウ化タリウム、臭化鉛、塩化ストロンチウムなどの化合物が挙げられる。
【００３３】
反応体の混合は、十分な均質混合が担保される適当な手段で実施できる。例えば、混合は瑪瑙乳鉢及び乳棒で実施し得る。別法として、ボールミル、バウルミル、ハンマーミル又はジェットミルのようなブレンダ又は粉砕装置も使用できる。通常、混合中に空気又は水分が入り込むのを防ぐために慣用の予防処理を講じなくてはならない。混合物はフラックス及びバインダのような各種添加剤も含んでいてもよい。混和性及び／又は溶解性によっては、粉砕時のビヒクルとして各種の液体を使用できることもある。例えばシンチレータを汚染しない材料のような適当な粉砕媒体を使用すべきである。かかる汚染はシンチレータの発光性能を低下しかねないからである。
【００３４】
ブレンドした後、混合物は固溶体に変換させるため十分な温度及び時間の条件下で焼成してもよい。これらの条件は、用いるマトリクス材料及び賦活剤の種類にある程度依存する。混合物は、焼成時に、成分が大気中に失われないように、通常は密閉容器（例えば石英又は銀製の管又はるつぼ）内に収容される。通常、焼成は温度約５００℃〜約１５００℃の炉で実施される。焼成時間は通例約１５分〜約１０時間である。焼成は通常は無酸素・無水雰囲気中（例えば真空中）或いは窒素、ヘリウム、ネオン、アルゴン、クリプトン及びキセノンのような不活性ガスを用いて実施される。焼成が完了した後、得られた材料を粉砕してシンチレータを粉体としてもよい。次いで慣用技術を用いて粉体を放射線検出素子へと加工すればよい。
【００３５】
単結晶材料の場合、製造法も当技術分野で周知である。参考文献の一例としては、Ｇ．Ｂｌａｓｓｅ  ｅｔ  ａｌ，  “Ｌｕｍｉｎｅｓｃｅｎｔ  Ｍａｔｅｒｉａｌｓ”，  Ｓｐｒｉｎｇｅｒ−Ｖｅｒｌａｇ（１９９４）が挙げられる。通常、適当な反応体は一致溶融組成を形成するのに十分な温度で溶融される。溶融温度は反応体自体の種類によって左右されるが、通常は約６５０〜約１１００℃である。
【００３６】
溶融組成物からの単結晶シンチレータ材料の調製には、様々な技術を用いることができる。かかる技術は、米国特許第６４３７３３６号（Ｐａｕｗｅｌｓ他）、Ｊ．Ｃ．  Ｂｒｉｃｅ，  “Ｃｒｙｓｔａｌ  Ｇｒｏｗｔｈ  Ｐｒｏｃｅｓｓｅｓ”，  Ｂｌａｃｋｉｅ  ＆  Ｓｏｎ  Ｌｔｄ  （１９８６）、及び“Ｅｎｃｙｃｌｏｐｅｄｉａ  Ａｍｅｒｉｃａｎａ”，  Ｖｏｌ．８，  ｐｐ．２８６−２９３，  Ｇｒｏｌｉｅｒ  Ｉｎｃｏｒｐｏｒａｔｅｄ（１９８１）などの多くの文献に記載されており、その開示内容は援用によって本明細書の内容の一部をなす。結晶成長技術の非限定的な例は、ブリッジマン・ストックバーガー法、チョクラルスキー法、帯溶融法（「浮遊帯溶融法」ともいう。）及び温度勾配法である。これらの各方法の詳細は当業者に周知である。
【００３７】
米国特許第６５８５９１３号（Ｌｙｏｎｓ他、その開示内容は援用によって本明細書の内容の一部をなす。）には、単結晶の形態のシンチレータの製造方法に関する有用な情報が記載されている。この方法では、（上述の）望ましい組成の種結晶を飽和溶液中に導入する。溶液は適当なるつぼに収容されており、シンチレータ材料の適当な前駆体を含んでいる。上述の成長技術のいずれかを用いて、新しい結晶材料を成長させ、単結晶に加える。結晶の大きさはその最終用途、例えば、結晶を組み込む放射線検出器の種類によってある程度左右される。
【００３８】
本発明の他の実施形態は、シンチレーション検出器での高エネルギー放射線の検出法に関する。検出器は本明細書に記載のシンチレータ組成物からなる１以上の結晶を備える。シンチレーション検出器は当技術分野で周知であり、本明細書で詳細に説明するまでもない。かかる装置に関する文献としては、上述の米国特許第６５８５９１３号及び同第６４３７３３６号、さらに米国特許第６６２４４２０号（Ｃｈａｉ他）が挙げられ、それらの開示内容は援用によって本明細書の内容の一部をなす。一般に、これらの装置のシンチレータ結晶は調査中の線源からの放射線を受け、放射線に特徴的な光子を発生する。光子はある種の光検出器（「光子検出器」）で検出される。（光検出器は慣用の電子的及び機械的連結装置でシンチレータ結晶に接続される。）。
【００３９】
光検出器には様々な装置があり、すべて当技術分野で周知である。非限定的な例としては、光電子増倍管、フォトダイオード、ＣＣＤセンサ及びイメージインテンシファイア（画像増強管）が挙げられる。光検出器の選択は、製造する放射線検出器の種類及び用途にある程度依存する。
【００４０】
シンチレータと光検出器とを備える放射線検出器自体は、上述の通り、様々な機器及び装置に接続できる。非限定的な例として、検層工具及び核医学用装置（例えばＰＥＴ）が挙げられる。放射線検出器はデジタル画像装置、例えば画素化フラットパネル装置などにも接続できる。さらに、シンチレータはスクリーンシンチレータの構成部品としても役立つ。例えば、粉体シンチレータ材料を平板に成形して、フィルム（例えば写真フィルム）に取り付けてもよい。ある線源からの高エネルギー放射線（Ｘ線など）がシンチレータに接すると光子に変換され、フィルム上で現像される。さらに、放射線検出器は、セキュリティ機器にも使用できる。例えば、貨物コンテナ内の放射性材料の存在の検出に用いることができる。
【００４１】
特定の最終用途の幾つかについても本明細書で詳細に説明できるが、その大半は当業者に周知の事項である。検層装置については既に挙げたが、こうした放射線検出器の重要な用途の代表例である。放射線検出器を検層管に動作可能に接続する技術はよく知られている。一般的概念は米国特許第５８６９８３６号（Ｌｉｎｄｅｎ他）に記載されており、その開示内容は援用によって本明細書の内容の一部をなす。シンチレータを収容した結晶パッケージは通常は収容ケースの一端に光学窓を備える。この窓を通して結晶パッケージから放射線誘起シンチレーション光が出ていき、パッケージと結合した感光素子（例えば、光電子増倍管）で測定できる。感光素子は結晶から放出された光子を電気パルスに変換し、付属電子回路で整形及びデジタル化される。この一般的プロセスによって、ガンマ線を検出でき、ひいてはボアホール周囲の岩盤層の分析を与える。ただし、検層デバイスについては数多くの変更が可能であることを強調しておく。
【００４２】
上述のＰＥＴ装置のような医用イメージング機器も、これらの放射線検出器の重要な用途の代表例である。（シンチレータを備えた）放射線検出器をＰＥＴ装置に動作可能に接続する技術も当技術分野で周知である。一般的概念は、米国特許第６６２４４２２号（Ｗｉｌｌｉａｍｓ他）のような多くの文献に記載されており、その開示内容は援用によって本明細書の内容の一部をなす。簡潔に述べると、放射性医薬を患者に注射すると、問題とする器官に濃縮される。化合物の放射性核種が崩壊して陽電子を放出する。陽電子が電子と遭遇すると、それらは消滅して光子又はガンマ線に変換される。ＰＥＴスキャナはこれらの「消滅」の位置を三次元で特定して、問題とする器官の形状を再構成して観察することができる。スキャナ内の検出器モジュールは通常は多数の「検出器ブロック」を付属回路と共に含んでいる。各検出器ブロックは所定の構成のシンチレータ結晶のアレイを光電子増倍管と共に含んでいることもある。検層デバイスの場合と同様に、ＰＥＴ機器についても様々な変更が可能である。
【００４３】
検層及びＰＥＴ技術のいずれに対しても、シンチレータの光出力が重要である。本発明は、これらの技術の要求条件の厳しい用途で望ましい光出力を与えるシンチレータ材料を提供することができる。さらに、本結晶は、上述の他の重要な特性（例えば短い減衰時間、高い「阻止能」及び妥当なエネルギー分解能など）の幾つかを同時に呈することができる。さらに、本シンチレータ材料は経済的に製造でき、放射線検出が必要とされる他の様々な装置にも使用できる。
【実施例】
【００４４】
以下の実施例は例示にすぎず、請求項に係る発明の技術的範囲を限定するものではない。
【００４５】
実施例１
セリウム賦活シンチレータ組成物の２種類のサンプルを調製したが、これらの組成物のマトリックス部分は式Ｂａ２ＹＣｌ７であった。サンプルＡの公称組成はＢａ２Ｙ０．９８Ｃｅ０．０２Ｃｌ７であった。サンプルＢの公称組成はＢａ２Ｙ０．９５Ｃｅ０．０５Ｃｌ７であった。サンプルＡを調製するため、１．３５９４ｇのＢａＣｌ２、０．６２４６ｇのＹＣｌ３及び０．０１６１ｇのＣｅＣｌ３をグローブボックス内で秤量した。サンプルＢについての量は、１．３５６０ｇのＢａＣｌ２、０．６０３９ｇのＹＣｌ３及び０．０４０１ｇのＣｅＣｌ３であった。各サンプルについて、材料を十分にブレンドしてから銀管内に密閉した。焼成は不活性雰囲気中約７００℃で５時間実施した。
【００４６】
これらサンプルのＸ線励起下での発光スペクトルを分光計を用いて測定した。図１及び図２は各々強度（任意単位）の関数として波長（ｎｍ）のプロットを示す。サンプルＡのピーク励起波長は約３５０ｎｍであり、サンプルＢのピーク励起波長は約３５５ｎｍであった。これらのシンチレータ組成物がガンマ線によってセリウムイオンに特有の発光レベルに励起できることも確認した。これらの発光特性は、本明細書に記載した組成物が、ガンマ線検出用の様々なデバイスに非常に有用であることを明らかに示している。
【００４７】
実施例２
セリウム賦活シンチレータ組成物の３種類のサンプルを調製したが、これらの組成物のマトリクス部分は式ＮａＢａＬａＢｒ６であった。サンプルＣの公称組成はＮａＢａＬａ０．９５Ｃｅ０．０５Ｂｒ６であった。サンプルＤの公称組成はＮａＢａＬａ０．８０Ｃｅ０．２０Ｂｒ６であった。サンプルＥの公称組成はＮａＢａＬａ０．９０Ｃｅ０．１０Ｂｒ６であった。
【００４８】
サンプルＣを調製するため、０．２６４３ｇのＮａＢｒ、０．７６３２ｇのＢａＢｒ２、０．９２３９ｇのＬａＢｒ３及び０．０４８８ｇのＣｅＢｒ３をグローブボックス内で秤量した。サンプルＤについての量は、０．２６４２ｇのＮａＢｒ、０．７６３０ｇのＢａＢｒ２、０．７７７８ｇのＬａＢｒ３及び０．１９５１ｇのＣｅＢｒ３であった。サンプルＥについての量は、０．２６４３ｇのＮａＢｒ、０．７６３２ｇのＢａＢｒ２、０．８７５２ｇのＬａＢｒ３及び０．０９７６ｇのＣｅＢｒ３であった。いずれの場合も、材料を十分にブレンドしてから銀管内に密閉した。焼成は不活性雰囲気中約７００℃で５時間実施した。
【００４９】
これらサンプルのＸ線励起下での発光スペクトルを分光計を用いて測定した。図３、図４及び図５は各々強度（任意単位）の関数として波長（ｎｍ）のプロットを示す。サンプルＣのピーク励起波長は約３９５ｎｍであった。サンプルＤのピーク励起波長は約３９０ｎｍであり、サンプルＥのピーク励起波長は約３９５ｎｍであった。実施例１と同様に、本例でもシンチレータ組成物がガンマ線によってセリウムイオンに特有の発光レベルに励起できることが判明した。Ｘ線又は紫外線で励起すると、上記サンプルのすべてが効率的に発光することも判明した。
【００５０】
実施例１と同様に、本例でもシンチレータ組成物がガンマ線によってセリウムイオンに特有の発光レベルに励起できることが判明した。Ｘ線又は紫外線で励起すると、上記サンプルのすべてが効率的に発光することも判明した。これらの発光特性は、本明細書に記載した組成物が、ガンマ線検出用の様々なデバイスに非常に有用であることを明らかに示している。
【００５１】
以上、特定の実施形態及び実施例によって本発明を例示し、説明してきたが、本発明の要旨から逸脱せずに、本発明にその他様々な変更をなし得ることは当業者には明らかであろう。従って、当業者が想到し得る変更も本発明の技術的範囲に属する。本明細書で引用した特許文献その他の文献の開示内容は援用によって本明細書の内容の一部をなす。
【図面の簡単な説明】
【００５２】
【図１】本発明の一実施形態に係るシンチレータ組成物の発光スペクトル（Ｘ線励起下）のグラフ。
【図２】図１の組成物と類似しているが、成分比の異なる組成物の発光スペクトルのグラフ。
【図３】本発明の一実施形態に係る別のシンチレータ組成物の発光スペクトル（Ｘ線励起下）のグラフ。
【図４】図３の組成物と類似しているが、成分比の異なる組成物の発光スペクトルのグラフ。
【図５】図３の組成物と類似しているが、成分比の異なる別の組成物の発光スペクトルのグラフ。
【図１】
2007327055.tif 000003
【図２】
2007327055.tif 000004
【図３】
2007327055.tif 000005
【図４】
2007327055.tif 000006
【図５】
2007327055.tif 000007